СПОСОБ ОБРАБОТКИ ФОСФАТНОЙ ПОРОДЫ

1. Способ обработки сульфата кальция, содержащего редкоземельные элементы, включающий стадии:
- выщелачивания при помощи серной кислоты дигидрата сульфата кальция, содержащего редкоземельные элементы, для получения суспензии, состоящей из твердой фазы, содержащей указанный дигидрат сульфата кальция, и жидкой фазы, содержащей указанные редкоземельные элементы в растворе,
- разделения указанной твердой фазы, состоящей из указанного дигидрата сульфата кальция, и указанной жидкой фазы в виде щелока, содержащего указанные редкоземельные элементы и серную кислоту,
характеризующийся тем, что указанный способ до указанной стадии выщелачивания включает также стадию созревания гемигидрата сульфата кальция, содержащего указанные редкоземельные элементы, с кристаллизацией для получения дигидрата сульфата кальция при абсорбции остаточной воды и/или остаточной влаги.
2. Способ по п. 1, где указанная серная кислота представляет собой раствор серной кислоты, имеющий концентрацию от 2 до 25%, предпочтительно, от 2 до 20%, более предпочтительно, от 5 до 18% и, наиболее предпочтительно, от 7 до 12% или даже от 8 до 10% по весу в расчете на общий вес раствора.
3. Способ по п. 1 или 2, где до указанной стадии созревания указанный гемигидрат сульфата кальция подвергается нейтрализации при помощи основного агента.
4. Способ по любому из пп. 1 или 2, где указанную стадию выщелачивания осуществляют при перемешивании в течение заданного периода времени в пределах от 0.5 до 4 ч, предпочтительно, от 1 до 2 ч.
5. Способ по любому из пп. 1 или 2, где указанной стадии выщелачивания предшествует стадия измельчения кристаллов дигидрата сульфата кальция, образовавшихся во время созревания, в течение периода времени в пределах от 5 до 20 мин, предпочтительно, при комнатной температуре.
6. Способ по любому из пп. 1 или 2, где температура на стадии выщелачивания равна от 10 до 70°C и, предпочтительно, равна комнатной температуре, а именно, от 20 до 30°C.
7. Способ по любому из пп. 1 или 2, где отношение серная кислота/созревший сульфат кальция на стадии выщелачивания составляет от 0.1 до 2.25, предпочтительно, от 0.15 до 0.35.
8. Способ по любому из пп. 1 или 2, включающий также стадию промывки указанной твердой фазы, полученной при указанном разделении, водой и, необязательно, последующую стадию сушки указанной твердой фазы.
9. Способ по любому из пп. 1 или 2, где указанный щелок, содержащий редкоземельные элементы и серную кислоту, рециркулирует на указанной стадии выщелачивания заданное число раз в пределах от 2 до 8.
10. Сульфатный щелок, содержащий редкоземельные элементы, полученный способом по любому из п.п. 1-9.
11. Сульфатный щелок по п. 10, где концентрация серной кислоты находится в пределах от 2 до 25%, предпочтительно, от 2 до 20%, более предпочтительно, от 5 до 18% и, наиболее предпочтительно, от 7 до 12% или даже от 8 до 10% по весу в расчете на общий вес раствора.
12. Сульфатный щелок по п. 10 или 11, где концентрация редкоземельных элементов на 20% ниже по сравнению с исходным общим содержанием редкоземельных элементов, содержащихся в сульфате кальция.
2
5
13. Дигидрат сульфата кальция, полученный способом по любому из пп. 1-9, содержащий остаточный PO в количестве менее 0.05% по весу в расчете на общий вес сульфата кальция.
2
14. Дигидрат сульфата кальция по п. 13, содержащий NaO в количестве менее 500 м.д., в расчете на общий вес сульфата кальция.
15. Дигидрат сульфата кальция по п. 13 или 14, содержащий остаточные редкоземельные элементы в количестве менее 1000 м.д., в расчете на общий вес сульфата кальция.
16. Дигидрат сульфата кальция по любому из пп. 13 или 14, имеющий размер частиц d50 от 5 до 25 мкм, предпочтительно, более 8 мкм, более предпочтительно, более 10 мкм и, предпочтительно, менее 15 мкм.
17. Дигидрат сульфата кальция по любому из пп. 13 или 14, у которого степень белизны по методике Tappi, измеренная при отражении при длине волны 457 нм, равна, по меньшей мере, 86, предпочтительно, по меньшей мере, 87.
18. Дигидрат сульфата кальция по любому из пп. 13 или 14, у которого степень белизны в системе цветовых координат L*a*b имеет следующие величины: L>95, a>-0.01, b<1.6.